(57)【要約】基体上に個々の層を基体との堅固な複合体を形成させながら製造するか、或いは膜状の構造部材を支持工具に塗布し、引き続きこの膜状の構造部材をこの工具から剥離（分離）する、薄膜状の構造部材、殊に心臓弁のための膜の製造方法、または複数の層からなる膜の製造方法またはポリマー製の薄い表面被覆の製造方法。薄膜もしくは箔の定義された厚さ分布を達成することを可能にするため、ポリマー溶液の個々の液滴かまたは粘稠な重合性多成分系からの液滴を点状に、一列に直線状に、キャタピラ状にまたは平面的に基体上または支持工具上に塗布し、塗布物を乾燥させ、所望のゆがみのない３次元の高分子体が形成されるまで、液滴もしくは連続的な体積流の塗布と引き続く乾燥とをしばしば繰り返すことが提案される。【特許請求の範囲】
【請求項１】
基体上に個々の層を基体との堅固な複合体を形成させながら製造するか、或いは膜状の構造部材を支持工具に塗布し、引き続きこの膜状の構造部材をこの工具から剥離（分離）する、薄膜状の構造部材、殊に心臓弁のための膜の製造方法、または複数の層からなる膜の製造方法またはポリマー製の薄い表面被覆の製造方法において、ポリマー溶液の個々の液滴もしくは連続的な体積流または粘稠な重合性多成分系からの液滴もしくは連続的な体積流を、点状に、一列に直線状に、キャタピラ状にまたは平面的に基体上または支持工具上に塗布し、塗布物を乾燥させ、所望のゆがみのない３次元の高分子体が形成されるまで、液滴もしくは連続的な体積流の塗布と引き続く乾燥とをしばしば繰り返すことを特徴とする薄膜状の構造部材の製造方法。
【請求項２】
個々の液滴を、この液滴が連続的なポリマー被膜を形成するように同時に間隔をあけて塗布する、請求項１記載の製造方法。
【請求項３】
サンドイッチ状のポリマー被膜を製造するために、多層のポリマー被膜を塗布する際に種々のポリマー溶液を使用する、請求項１または２記載の製造方法。
【請求項４】
表面被覆を射出成形または浸漬法により製造された基体上に塗布する、請求項１から３までのいずれか１項記載の製造方法。
【請求項５】
被覆を、２つの部分を接着するためかまたは表面を平滑化するために使用する、請求項１から４までのいずれか１項記載の製造方法。
【請求項６】
表面被覆の中に添加剤、例えば有利に意図的な方向づけを有する繊維または充填剤を導入する、請求項１から５までのいずれか１項記載の製造方法。
【請求項７】
支持体およびこの支持体と結合された、請求項１から６までのいずれか１項記載の膜からなる人工心臓弁の製造方法において、前面に形成された、膜の形状に相応する成形面を有する支持工具上に、まず逐次液滴を塗布し、かつ時間的に間隔をおいて乾燥させることにより膜を塗布し、引き続き相応する方法で、支持体の少なくとも一部または層を形成させることを特徴とする、支持体およびこの支持体と結合された、請求項１から６までのいずれか１項記載の膜からなる人工心臓弁の製造方法。
【請求項８】
支持体の一部を形成させた後、形成された支持体環部上に有利にチタンもしくはチタン合金製の金属環を嵌込み、引き続き金属環および支持体環部を包囲または被覆することにより支持体を適切な寸法で完成させる、請求項７記載の製造方法。
【請求項９】
個々の小液滴または連続的な体積流の大きさが、（塗布前に）０．２ｍｍ〜１ｍｍ、有利に０．１５ｍｍ〜１ｍｍの直径を有し、および／または４２ｎｌ〜４．２μｌ、有利に３４ｎｌ〜１３μｌの体積を有する、請求項１から８までのいずれか１項記載の製造方法。
【請求項１０】
塗布された小液滴または連続的な体積流の表面直径が０．２５ｍｍ〜２．５ｍｍである、請求項１から９までのいずれか１項記載の製造方法。
【請求項１１】
塗布のために使用されたポリマー溶液が１ｍＰａｓ〜５０Ｐａｓの粘性率を有する、請求項１から１０までのいずれか１項記載の製造方法。
【請求項１２】
使用された溶液がポリウレタンとしてＤＭＡＣ中に溶解されており、有利に１％〜１５％の濃度である、請求項１から１１までのいずれか１項記載の製造方法。
【請求項１３】
ポリマー溶液を少量ずつ１５℃〜６０℃、有利に〜４０℃の温度で、および／または窒素雰囲気中で塗布する、請求項１から１２までのいずれか１項記載の製造方法。
【発明の詳細な説明】
【０００１】
本発明は、薄膜状の構造部材、殊に心臓弁のための膜の製造方法、または複数の層からなる膜の製造方法またはポリマー製の薄い表面被覆の製造方法に関し、その際、個々の層が基体上に基体との堅固な複合体を形成させながら製造されるか、或いは膜状の構造部材が支持工具に塗布され、引き続きこの膜状の構造部材はこの工具から剥離（分離）される。
【０００２】
本発明による方法は殊に、再生が可能であるように製造され得る個々の構造部材の定義された厚さ分布を有している、耐屈曲性の人工心臓弁を製造する際に適用可能である。
【０００３】
ＥＰ０１１４０２５Ｂ１には、心臓弁膜は、相応して形成されたコアを１回または複数回ポリウレタン溶液に浸漬させることにより製造可能であることが記載されている。自由な膜の縁部をコアから分離させた後に引き続き剥離される膜は支持ケーシング上に固定されねばならず、この固定は例えば接着により行われることができる。しかしながら、接着する際には必然的に弁膜と弁ケーシングとの間の移行部に接着剤の残留物が生じ、それにより細胞状の血液成分の沈殿と引き続く硬化とを招き得る凹凸部分が生じる。これに関する二者択一的な方法として、ＥＰ０１１４０２５Ｂ１には、２つの部分からなるコア体を１個用い、まず弁膜はポリマー溶液中に浸漬されることにより形成されることができ、引き続き　―別のコア部分を使用した後に―　弁ケーシング様物が、具体的には同様に１回または複数回の浸漬工程により製造されることが記載されており、その際、この工程では弁膜の移行部はケーシングと結合している。しかしながらこの方法は比較的費用がかかるものであるとされており、それというのも極めて厳密に調節された部分コアが使用されなければならず、その際、層厚の差が生じ得るためであり、この場合この層厚の差は不規則な応力を招く。
【０００４】
この欠点を回避するために、ＥＰ０１１４０２５Ｂ１には、形成すべき弁膜に相応する形成された成形面を有する（特殊鋼製かまたはプラスチック製の）コア体を、２４Ｐａｓ〜１９２Ｐａｓの範囲内の粘性率を有する第一のポリマー溶液の中に降下させ、しかもこの場合泡などが発生するのを阻止し、およびコア上に形成されるポリマー中の不均質性を阻止する、極めてわずかな降下速度で降下させることが提案されている。コア体が完全に浸漬された後、コア体およびコア体上に存在する被膜は溶液から引き上げられ、乾燥される。この工程は所望の層厚に応じて何度も繰り返されてよい。予め完成された弁ケーシングは、１．５Ｐａｓ〜２Ｐａｓの範囲内のより低い粘性率を有する第二のポリマー溶液中で、下方に位置する流出口を通じて溶液が弁ケーシング内部から流出することができるようにこの溶液中に保持される。膜で被覆されたコア体はこの第二のポリマー溶液中に浸漬され、かつこの溶液中で保持された弁環の中に導入される。一部分が溶液中に短時間滞留した後、コア体および弁ケーシングは溶液から除去され、かつ乾燥される。最終的にこの種の完成心臓弁はコアから取り出される。従ってこのように完成された心臓弁は支持ケーシング（Ｓｔｕｅｔｚｇｅｈａｅｕｓｅ）からなり、この場合この支持ケーシング上には複数の膜が固定されている。なお接合部の環が備えられているこのような心臓弁は、ヒトの血管への使用に適当である。原則的に、および例えばＷＯ９７／４９３５６に記載されているように、このような構造は導管弁移植（Ｋｏｎｄｕｉｔ−Ｋｌａｐｐｅｎｉｍｐｌａｎｔａｔｅｎ）の際にも使用可能である。
【０００５】
本発明の課題は、定義された量のポリマー溶液または粘稠な重合性多成分系を、コア上かまたは、例えば浸漬振動法（Ｔａｕｃｈ−Ｔａｕｍｅｌ−Ｖｅｒｆａｈｒｅｎ）もしくは射出成形により製造されているすでに製作された表面上に塗布する方法を記載することである。
【０００６】
この課題は、ポリマー溶液の個々の液滴もしくは連続的な体積流または粘稠な重合性多成分系からの液滴もしくは連続的な体積流を、点状に、一列に直線状に、キャタピラ状にまたは平面的に基体上または支持工具上に塗布し、塗布物を乾燥させ、所望のゆがみのない３次元の高分子体が形成されるまで、液滴もしくは連続的な体積流の塗布と引き続く乾燥とをしばしば繰り返す、請求項１に記載されている方法により解決される。
【０００７】
プラスチック加工における公知の方法に対する重要な利点は、薄膜または箔の定義された厚さ分布が調節され、かつ再生可能であるように製造され得るという点にある。本発明の基本思想は、任意に成形された下地、例えば工具の面の上に、液体ポリマー、有利に有機溶剤中に溶解しているポリマーの個々の液滴が付着される点にある。液滴を付着させるために計量供給工具が使用され、この計量供給工具はこの計量供給工具と間隔を開けた精密な位置決め装置（Ｐｏｓｉｔｉｏｎｉｅｒｅｉｎｒｉｃｈｔｕｎｇ）を用いてこの装置に沿って導かれ、この場合、液滴はトリガー物を用いて、工具の予め定義された特定の点に付着される。全体的に連続的な（場合によりまた液体の）ポリマー被膜を得る目的で、液滴は同時に付着され、従ってこの液滴は接触する。この方法で、複数または多数の層により逐次所望の箔の定義された厚さ分布が形成され得る。本発明の範囲内では、個々の液滴を工具上で、この液滴が同時に存在し、かつ接触しないように付着させることが同様に可能である。次に、個々の液滴を乾燥させた後、液滴は逐次なお湿潤されていない自由な中間空間中へ付着され、従ってこの方法で、編み目状の複数の領域が製造され、この領域は最終的に定義された厚さ分布の所望の被膜を形成する。有利に個々の小液滴は下塗り（Ｓｐｕｃｋｅｎ）と比較可能な工程中で塗布される。しかしながら選択的に噴霧は可能であり、その際、計量供給系から供給された体積流は、定義された体積もしくは定義された量の再生可能な個々の液滴からなる。同様に本発明の範囲内では、軽量供給先端部（Ｄｏｓｉｅｒｓｐｉｔｚｅ）のための送込み可能な軸を介して、液滴を個々に湿潤すべき下地上に付着することが可能である。
【０００８】
本発明の他の態様によれば、本発明による方法を用いて、塗布の際に種々のポリマー溶液が使用されることができ、従ってサンドイッチ状の構造を有する多層のポリマー被膜が製造される。この構造は、例えば心臓弁膜が比較的硬いおよび／または曲げ伸びに強いコア層を有し、この場合このコア層は軟らかく、より曲げ弾性のある原料に包囲されているというような形状であってもよい。場合により、膜が閉じた場合に互いに接している自由な心臓弁膜の縁部は、厚くされたシールリップ（Ｄｉｃｈｔｌｉｐｐｅ）として形成されている。このような弁膜表面層のための好ましい弾性モジュールは４Ｎ／ｍｍ２〜４０Ｎ／ｍｍ２の範囲内にあり、これに対してコア原料は４０Ｎ／ｍｍ２〜２００Ｎ／ｍｍ２の弾性モジュールを有する。相応する方法で、その上に膜が固定されている心臓弁の支持ケーシングも比較的より硬いコア領域を有することができ、この場合このコア領域の弾性モジュールは例えば２００Ｎ／ｍｍ２〜１０００Ｎ／ｍｍ２の範囲内にある。このコア領域は１種または多種のより軟らかいポリマー材料により被覆されている。
【０００９】
本発明による方法は、当然のことながらすでに冒頭に記載された浸漬または射出成形による製造方法と組み合わせることができ、その際、このような場合には個々の小液滴を相応して意図的に塗布することにより膜の表面を平滑化するため、および／または膜を、存在する支持ケーシングに接着させるための計量供給方法が使用され、この場合この支持ケーシングには意図的に所望の生体適合性ポリマーからの表面被覆が備えられている。表面被覆または表面被覆のための支持層の中には、場合により添加剤、例えば有利に意図的な方向づけを有する繊維または充填剤が導入されてもよい。
【００１０】
有利に、支持体およびこれと結合している膜からなる人工心臓弁の製造方法が使用され、その際、前面に形成された、膜の形状に相応する成形面を有する支持工具上に、まず逐次液滴を塗布し、かつ時間的に間隔をおいて乾燥させることにより膜が塗布され、引き続き相応する方法で、支持体の少なくとも一部または層が形成される。
【００１１】
本発明のもう１つの態様によれば、支持体の一部が形成された後、形成された支持体環部上に有利にチタンもしくはチタン合金製の金属環が嵌込まれ、引き続き金属環および支持体環部が包囲または被覆されることにより支持体は適切な寸法で完成される。
【００１２】
好ましくは、層が形成される際にそれぞれ個々の小液滴または連続的な体積流が使用され、その大きさは（塗布前に）０．２ｍｍ〜１ｍｍ、有利に０．１５ｍｍ〜１ｍｍの直径を有し、および／または４２ｎｌ〜４．２μｌ、有利に３４ｎｌ〜１３μｌの体積を有する。好ましくは、塗布された、すなわち付着された液滴もしくは体積流の表面直径は０．２５ｍｍ〜２．５ｍｍである。さらに、使用されたポリマー溶液を塗布するための粘性率は１ｍＰａｓ〜５０Ｐａｓであることが有利であることが判明し、この場合液滴はこのポリマー溶液からなる。ポリマー溶液として、有利に１％〜１５％の濃度である、ＤＭＡＣ中に溶解されたポリウレタンが考慮される。
【００１３】
本発明による被覆工程は、有利に１５℃〜６０℃、有利に〜４０℃および／または窒素雰囲気中で実施される。
【００１４】
本発明によれば、例えば第一の薄層が、工具をポリマー溶液中に浸漬し、かつ引き続き乾燥させることにより製造されることによって、公知技術水準により公知である浸漬法と本発明の対象を形成している計量供給法とを組み合わせることも可能である。このように製造された層上に、意図的にもう１つの層が、逐次的に小液滴を塗布することにより製造され、その後、製造された層は再度浸漬工程によりもう１つの層で被覆される。場合によりこの工程は、製造された物体が所望の厚さを達成するまでしばしば繰り返されてよい。殊に、本発明による小液滴による塗布により意図的に、例えば自由な膜の縁部に厚くされたシールリップを有する膜が製造されることにより厚さ分布は調整されることができる。
【００１５】
確かに公知技術により公知である浸漬法を用いて、物体が浸漬される溶液を変更することにより、同様に（種々の）ポリマー物質からなる多層箔が製造されることができるが、しかしながら小液滴またはストランドによる塗布は、相応する計量供給工具により、または逐次的に制御された塗布により、任意の所望の層厚分布が製造可能であるという利点を有する。さらに、例えば適用された浸漬法の場合には工具が常に境界としての自由な流体面を有し、このことにより例えば“平面の中心の”塗布は不可能である一方で、本発明による方法では任意の領域が塗布されることができる。本発明による方法は、個々の部材の継目のためにも使用することができ、その際、常用の接着剤に対して、接着箇所が所望の幾何学的寸法を有するという利点が与えられている。生理的に最適の構造物を形成するために、このことは殊に人工心臓弁を製造する際に本質的なことである。
【００１６】
それに加え、本発明による方法により構造部材の性質へ意図的に影響を及ぼすことが可能である。例えば殊に平面内にキャタピラ状のポリマーを、平行する直線形で、より軟らかいポリマー製の箔上に塗布することにより、方向に依存する力・変位挙動（Ｋｒａｆｔ−Ｗｅｇ−Ｖｅｒｈａｌｔｅｎ）が生じ得る。同様に、空間的に有利な方向は、種々の材料からの３次元の形成物を形成することにより生じ得る。
【国際公開パンフレット】
2004510548.tif 000002
2004510548.tif 000003
2004510548.tif 000004
2004510548.tif 000005
2004510548.tif 000006
2004510548.tif 000007
2004510548.tif 000008
2004510548.tif 000009
2004510548.tif 000010
2004510548.tif 000011
2004510548.tif 000012
2004510548.tif 000013
【国際調査報告】
2004510548.tif 000014
2004510548.tif 000015
2004510548.tif 000016
2004510548.tif 000017